АЛЮМИНИЕВЫЙ СПЛАВ И СПОСОБ ЕГО ПОЛУЧЕНИЯ

1. Алюминиевый сплав, характеризующийся тем, что он содержит, вес.%:
цинк
5,0-5,8
магний
1,1-1,2
хром
0,2-0,3
марганец
0,1-0,3
медь
1-0,4
титан
0,05-0,15
церий
0,005-0,05
самарий
0,005-0,05
кремний
не более 0,2
железо
не более 0,3
цирконий
не более 0,005
алюминий
остальное
2. Алюминиевый сплав по п.1, характеризующийся тем, что он содержит, вес.%:
цинк
5,3-5,5
хром
0,2-0,25
марганец
0,2-0,3
медь
0,3-0,4
3. Применение алюминиевого сплава по п.1 или 2 для получения алюминиевого полуфабриката для последующей механической обработки.
4. Применение алюминиевого сплава по п.1 или 2 для получения алюминиевого полуфабриката для холодного прессования.
5. Применение по п.3 или 4, характеризующееся тем, что алюминиевым полуфабрикатом служит литая алюминиевая плита.
6. Полуфабрикат из алюминиевого сплава по п.1 или 2.
7. Алюминиевый полуфабрикат в виде литой алюминиевой плиты.
8. Способ получения полуфабриката из алюминиевого сплава по п.п.1 или 2, отличающийся тем, что включает последующую обработку, которая включает первую термообработку при температуре до 480°С, охлаждение до комнатной температуры и последующую вторую термообработку при температуре до 200°С.
9. Способ по п.8, отличающийся тем, что перед второй термообработкой проводят естественное старение при температуре около комнатной температуры в течение 2-5 суток.
10. Способ по п.8 или 9, отличающийся тем, что вторую термообработку проводят в два этапа.
11. Способ по п.10, отличающийся тем, что на первом этапе температура выдерживается в диапазоне от 80 до 120°С в течение 6-12 ч, на втором этапе - в диапазоне от 135 до 150°С в течение 10-16 ч.